(57)【要約】【課題】建物の開口部に備えられた透光性を有する板状のパネルへ貼合した後に剥がすことが容易な採光シートを提供する。【解決手段】建物の開口部に備えられた透光性を有する板状のパネルに貼合される、光を透過する採光シートであって、シート状のシート本体と、該シート本体の一方の側に配置された粘着剤を含有する粘着層と、を備え、シート本体は、透光性を有する基材層と、該基材層の一方の面に形成され、光を散乱する光散乱層と、を備えており、光散乱層は、基材層の一方の面に沿って複数並べて配置された光を透過する光透過部と、隣り合う光透過部間に配置され、光を散乱する材料が充填された光散乱部と、を有し、粘着層によって採光シートをパネルに貼合させたとき、粘着層とシート本体との間の粘着力が、粘着層とパネルとの間の粘着力より強い、採光シートとする。【選択図】図３
2014115534.tif 000002
【特許請求の範囲】
【請求項１】
建物の開口部に備えられた透光性を有する板状のパネルに貼合され、光を透過する採光シートであって、
シート状のシート本体と、該シート本体の一方の側に配置された粘着剤を含有する粘着層と、を備え、
前記シート本体は、透光性を有する基材層と、該基材層の一方の面に形成され、光を散乱する光散乱層と、を備えており、
前記光散乱層は、
前記基材層の一方の面に沿って並列された、光を透過する複数の光透過部と、
隣り合う前記光透過部間に配置され、光を散乱する材料が充填された光散乱部と、を有し、
前記粘着層によって前記採光シートを前記パネルに貼合させたとき、前記粘着層と前記シート本体との間の粘着力が、前記粘着層と前記パネルとの間の粘着力より強い、採光シート。
【請求項２】
前記光散乱層は、表面のうち前記光散乱部が形成された部分に厚さ方向に１μｍ以上６μｍ以下の凹部を有している、請求項１に記載の採光シート。
【請求項３】
前記光散乱部が透明な樹脂と、該樹脂に分散された、光を散乱させる散乱剤と、を含む組成物によって構成され、
前記光透過部が透明な樹脂によって構成されており、
前記光散乱部に含まれる前記樹脂と前記光透過部を構成する前記樹脂とが異なる組成の樹脂である、請求項１または２に記載の採光シート。
【請求項４】
前記基材層が前記シート本体の一方の最表面にあり、前記基材層の前記光散乱層が形成された側とは反対側の面に前記粘着層が配置されている、請求項１乃至３のいずれかに記載の採光シート。
【請求項５】
透光性を有する保護層が前記シート本体の一方の最表面にあり、該保護層の一方の面側に前記粘着層が配置され、該保護層の他方の面側に他の粘着層を介して前記光散乱層が貼合されている、請求項１乃至３のいずれかに記載の採光シート。
【請求項６】
前記パネルに貼合される側とは反対側の最表面にハードコート層を有する、請求項１乃至５のいずれかに記載の採光シート。
【請求項７】
透光性を有する板状のパネルと、
前記パネルの一方の面に貼付された請求項１乃至６のいずれかに記載の採光シートと、
少なくとも前記パネルの周囲を囲むように配置された枠と、を備える採光装置。
【請求項８】
開口部に請求項７に記載の採光装置が設置された建物。
【請求項９】
請求項１乃至６のいずれかに記載の採光シートの製造方法であって、
前記シート本体の最外層となる層の表面に前記粘着剤を含む組成物を直接塗工して前記粘着層を形成する粘着層形成工程を備える、
採光シートの製造方法。
【請求項１０】
前記粘着層形成工程の後に、前記最外層となる層のうち前記粘着層が形成された側とは反対の面側に、前記シート本体に含まれる他の層を形成する、
請求項９に記載の採光シートの製造方法。
【発明の詳細な説明】
【技術分野】
【０００１】
本発明は、建物等の内部に日光等の外光を採り入れるための採光シート、採光装置、及びこれを用いた建物に関する。
【背景技術】
【０００２】
いわゆる窓ガラスにより、建物の内部に日光等の外光を採り入れて明るく快適な室内空間を形成することはよく知られている。しかし一方で当該窓ガラスに入射した外光をそのまま室内に採り入れると、まぶしさを感じる等の不具合を生じることもある。これに対して、直射日光を制御してより快適な態様で室内側に採り入れる技術がいくつか提案されている。
【０００３】
特許文献１には、太陽光を建物内に取り入れる部位に配置される太陽光取り入れ制御用の光制御シート（採光シート）が開示されている。これは太陽光を透過する光透過性部と、太陽光を吸収する遮光部群とからなり、遮光部群はシート内の一方向に所定ピッチで、遮光部を複数配列させているものである。
【０００４】
また特許文献２には、太陽光を採り入れるよう建物の開口部に設けられる板状の採光用光学素子（採光シート）が開示されている。これは、同一平面上に詰めて設けられた多数のプリズム部から成り、各プリズム部の斜面は、太陽の仰角が臨界仰角より小さい場合には太陽光を透過させ臨界仰角以上の場合には全反射させる角度となっており、太陽の仰角が臨界仰角以上の場合の全体の採光量は、臨界仰角より小さい場合の全体の採光量に比べて少なくなる形態を備えている。
【先行技術文献】
【特許文献】
【０００５】
【特許文献１】特開２０１０−２５９４０６号公報
【特許文献２】特開２００３−１５７７０７号公報
【発明の概要】
【発明が解決しようとする課題】
【０００６】
しかしながら、特許文献１や特許文献２に開示されているような従来の採光シートシートは、一旦窓ガラスに貼り付けると、綺麗に剥がすことが容易ではなかった。例えば、従来の採光シートは窓ガラスに一旦貼合すると、窓ガラスから剥がす際に採光シートの一部が破損したりして、採光シートの一部（粘着層など）が窓ガラスに付着したままになることがあった。通常は窓ガラスよりも採光シートの方が早く劣化すると考えられる。採光シートのみを新規なものに取り換えたい場合、従来の採光シートでは上記のように窓ガラスから綺麗に剥がすことが難しいという問題があった。
【０００７】
そこで本発明は上記した問題点に鑑み、窓ガラスなどの被着体に一旦貼合した後に剥がすことが容易な採光シートを提供することを課題とする。また、これを用いた採光装置及び建物と当該採光シートの製造方法とを提供する。
【課題を解決するための手段】
【０００８】
以下、本発明について説明する。
【０００９】
請求項１に記載の発明は、建物の開口部に備えられた透光性を有する板状のパネルに貼合され、光を透過する採光シートであって、シート状のシート本体と、該シート本体の一方の側に配置された粘着剤を含有する粘着層と、を備え、シート本体は、透光性を有する基材層と、該基材層の一方の面に形成され、光を散乱する光散乱層と、を備えており、光散乱層は、基材層の一方の面に沿って並列された、光を透過する複数の光透過部と、隣り合う光透過部間に配置され、光を散乱する材料が充填された光散乱部と、を有し、粘着層によって採光シートをパネルに貼合させたとき、粘着層とシート本体との間の粘着力が、粘着層とパネルとの間の粘着力より強い、採光シートである。
【００１０】
本発明において「粘着力」とは、ＪＩＳ  Ｚ０２３７に準拠した測定方法によるものを意味する。
【００１１】
請求項２に記載の発明は、請求項１に記載の採光シートにおいて、光散乱層は、表面のうち光散乱部が形成された部分に厚さ方向に１μｍ以上６μｍ以下の凹部を有している。
【００１２】
請求項３に記載の発明は、請求項１または２に記載の採光シートにおいて、光散乱部が透明な樹脂と、該樹脂に分散された、光を散乱させる散乱剤と、を含む組成物によって構成され、光透過部が透明な樹脂によって構成されており、光散乱部に含まれる樹脂と光透過部を構成する樹脂とが異なる組成の樹脂である。
【００１３】
請求項４に記載の発明は、請求項１乃至３のいずれかに記載の採光シートにおいて、基材層がシート本体の一方の最表面にあり、基材層の光散乱層が形成された側とは反対側の面に粘着層が配置されている。
【００１４】
請求項５に記載の発明は、請求項１乃至３のいずれかに記載の採光シートにおいて、透光性を有する保護層がシート本体の一方の最表面にあり、該保護層の一方の面側に粘着層が配置され、該保護層の他方の面側に他の粘着層を介して光散乱層が貼合されている。
【００１５】
請求項６に記載の発明は、請求項１乃至５のいずれかに記載の採光シートにおいて、パネルに貼合される側とは反対側の最表面にハードコート層を有する。
【００１６】
請求項７に記載の発明は、透光性を有する板状のパネルと、該パネルの一方の面に貼付された請求項１乃至６のいずれかに記載の採光シートと、少なくともパネルの周囲を囲むように配置された枠と、を備える採光装置である。
【００１７】
請求項８に記載の発明は、開口部に請求項７に記載の採光装置が設置された建物である。
【００１８】
請求項９に記載の発明は、請求項１乃至６のいずれかに記載の採光シートの製造方法であって、シート本体の最外層となる層の表面に粘着剤を含む組成物を直接塗工して粘着層を形成する粘着層形成工程を備える、採光シートの製造方法である。
【００１９】
請求項１０に記載の発明は、請求項９に記載の採光シートの製造方法であって、粘着層形成工程の後に、最外層となる層のうち粘着層が形成された側とは反対の面側に、シート本体に含まれる他の層を形成する。
【発明の効果】
【００２０】
本発明によれば、窓ガラスなどの被着体に一旦貼合した後に剥がすことが容易な採光シートを提供することができる。
【図面の簡単な説明】
【００２１】
【図１】第一実施形態を説明する図で、建物１の外観斜視図である。
【図２】採光装置１０を正面視した図である。
【図３】採光パネル１２の層構成を説明する図である。
【図４】光散乱層２６の形態を説明する図である。
【図５】図５（ａ）は光散乱部の台形断面の脚部が凸状である例、図５（ｂ）は光散乱部の台形断面の脚部が凹状である例、図５（ｃ）は光散乱部の台形断面の脚部が折れ線状である例、図５（ｄ）は光散乱部の台形断面の下底が凹状である例、図５（ｅ）は光散乱部が三角形断面である例である。
【図６】第二実施形態を説明する図で、採光パネル１１２の層構成を説明する図である。
【図７】比較例１の採光パネルの構成を説明する図である。
【発明を実施するための形態】
【００２２】
本発明の上記した作用及び利得は、次に説明する発明を実施するための形態から明らかにされる。以下本発明を図面に示す実施形態に基づき説明する。ただし本発明は当該実施形態に限定されるものではない。なお、以下に示す各図では、分かりやすさのため寸法や形状を誇張して記載することがある。また、各図では見易さのため、繰り返しとなる符号は一部を省略することがある。
【００２３】
図１は第一実施形態を説明する図であり、採光シート２０（図３参照）が備えられた建物１の外観斜視図である。建物１はいわゆるオフィスビルであり、南側などに面する外壁には室内外を連通する複数の開口部が設けられている。採光シート２０を具備する採光装置１０は当該開口部に配置されている。
【００２４】
図２には１つの採光装置１０を室外側から正面視した図を表した。このように採光装置１０は、枠１１と該枠１１の枠組み内に配置された採光パネル１２とを備えており、いわゆる窓として構成されている。そして当該採光装置１０が上記のように建物１の開口部に配置される。
【００２５】
図３には図２にＩＩＩ−ＩＩＩで示した線に沿った採光装置１０の鉛直方向断面のうち、採光パネル１２の層構成を模式的に表した。図３では採光パネル１２のパネル面が鉛直になるように建物１に取り付けられた姿勢で表されている。図３の紙面左が室外側、紙面右が室内側、紙面上方が天側、紙面下方が地側である。
【００２６】
採光パネル１２は、図３からわかるように、パネル１３、及び該パネル１３の室内側面に貼合された採光シート２０を備えている。また、採光シート２０は、シート本体２１と粘着層２２とを備えており、シート本体２１は室内側からハードコート層２３、保護層２４、粘着層２５、光散乱層２６、及び基材層２７を備えている。以下、これらの各層について説明する。
【００２７】
パネル１３は、ガラスパネルや樹脂パネル等、通常の建物や乗り物の窓等に用いられる透光性を有する板状の透光パネルである。従って、パネル１３を構成する部材としては公知の板ガラスや樹脂板を用いることができる。上記した枠１１は少なくとも当該パネル１３の周囲に配置されることにより、採光パネル１２が枠１１の枠組み内に取り付けられる。
【００２８】
基材層２７は、光散乱層２６を形成するための基材となる層である。従って基材層２７は、透光性を有するとともに光散乱層２６の変形を防止できるように支持する。かかる観点から、基材層２７を構成する材料の具体例として例えば、アクリル、スチレン、ポリカーボネート、ポリエチレンテレフタレート、アクリロニトリル等のうちの１つ以上を主成分とする透明樹脂や、エポキシアクリレートやウレタンアクリレート系の反応性樹脂（電離放射線硬化型樹脂等）を挙げることができる。
【００２９】
基材層２７の厚さは特に限定されないが、２５μｍ以上３００μｍ以下であることが好ましい。基材層２７の厚さを２５μｍ以上とすることによって、採光シート２０に製造過程において基材層２７に皺が生じ難くなる。また、基材層２７の厚さを３００μｍ以下とすることによって、採光シート２０の製造過程において基材層２７を含むシートが巻き取り難くなることを防止できる。
【００３０】
光散乱層２６は光透過部２８及び光散乱部２９を有している。光透過部２８は、図３に示した断面を有して基材層２７の面に沿った一方向（建物１に配置された姿勢で水平方向）に延びるように配置されるとともに、基材層２７の面に沿った該一方向とは異なる方向（建物１に配置された姿勢で鉛直方向）に所定の間隔で複数配列されている。本実施形態では隣り合う光透過部２８は基材層２７側の端部で連結され、一体化されている。
一方、光散乱部２９は隣り合う光透過部２８の間に配置されている。
【００３１】
図４には光散乱層２６の一部を拡大した図を示した。
光透過部２８は、光を透過する部位であり、光散乱層２６のうち光透過部２８が配置された部位における基材層２７側の面とその反対側面（粘着層２５側の面）とは平行且つ平滑に形成されている。これによって、採光シート２０を通して室外側の景色がさらに見やすくなる。好ましくは、光透過部２８は光を散乱させることなく透過する。これにより背面側の景色の見易さが向上する。ここに「光を散乱させることなく透過する」とは、意図的に散乱させる材料等を添加することなく形成された部位であることを意味し、材料中を光が透過するときに不可避的に散乱が生じることは許容される。
【００３２】
本実施形態では光透過部２８は図３、図４に表れる断面で２つの光散乱部２９間において略台形の断面を有しており、室外側（基材層２７側）が長い下底、室内側（粘着層２５側）が短い上底であり、光散乱部２９との界面を構成する辺が脚部となっている。
【００３３】
光透過部２８を構成する材料としては、例えば、アクリル、スチレン、ポリカーボネート、ポリエチレンテレフタレート、アクリロニトリル等の１つ以上を主成分とする透明樹脂や、エポキシアクリレートやウレタンアクリレート系の反応性樹脂（電離放射線硬化型樹脂等）を挙げることができる。
ここで光透過部２８を構成する材料の屈折率は、基材層２７の屈折率と同じであってもよいし、異なっていてもよい。ただし両者間で屈折率差があるとその界面で光が偏向されてしまう可能性が高まるので、同じ材料であること、又は異なる材料であっても屈折率差が小さい、あるいは屈折率差がないことが好ましい。
【００３４】
光散乱部２９は、隣り合う２つの光透過部２８間に形成される部位である。すなわち、上記したように光透過部２８はシート面に沿った方向に所定の間隔で並列され、光透過部２８間には、略台形断面を有する凹部が形成されている。本実施形態における凹部は、室外側（基材層２７側）に短い上底、室内側（粘着層２５側）に長い下底を有する断面の溝であり、ここに光散乱部２９を構成する材料が充填されることにより光散乱部２９が形成されている。従って光散乱部２９は上記凹部に基づいた断面を具備している。
【００３５】
光散乱部２９は、ここに照射された光を散乱反射することができるように構成された層である。そのため、光散乱部２９には光を散乱反射するための材料が充填されている。光を散乱させるための材料は特に限定されることはないが、例としては、樹脂（硬化性樹脂）に白色顔料や銀色顔料等の光を散乱させる散乱剤を混ぜた組成物が挙げられる。白色顔料としては、例えば、酸化チタン、二酸化チタン、酸化マグネシウム、酸化亜鉛などの金属酸化物が挙げられる。銀色顔料としては、例えば、アルミニウム、クロムなどの金属が挙げられる。これにより効率よく光を散乱反射させることができる。また、上記硬化性樹脂としては、光透過部２８を構成する樹脂と同様のものを用いることもできる。
【００３６】
また、光散乱部２９を透明な樹脂（硬化性樹脂）と該樹脂とは屈折率が異なる透明な散乱剤とを混合させた材料で構成してもよい。透明な硬化性樹脂としては光透過部２８と同様のものを用いることができる。一方、当該透明な散乱剤としては、例えば、（メタ）アクリル酸エステル及びスチレンを中心としたモノマーを重合して得られた架橋粒子が挙げられる。当該架橋粒子の具体例としては、アイカ工業株式会社製のガンツパール（登録商標）が挙げられる。上記架橋粒子は、アクリル酸エステル及びスチレンとの混合比を変えることによって、屈折率を制御することができる。例えば、アクリル比を高くすることで屈折率を１．４９程度にすることができ、スチレン比を高くすることで屈折率を１．５９程度にすることができる。また、散乱剤にはウレタン架橋粒子を用いることも可能である。当該ウレタン架橋粒子の具体例としては、根上工業株式会社製のアートパール（登録商標）が挙げられる。また、散乱剤は中空粒子にすることも可能である。
【００３７】
なお、上記のように透明な硬化性樹脂と該硬化性樹脂とは屈折率が異なる透明な散乱剤とを混合させた組成物で光散乱部２９を構成した場合は、光散乱部２９に到達した光を透過散乱して出射することもできる。光散乱部２９に到達した光を散乱させつつ透過して出射することにより、例えば室外側から入射した太陽光などを室内側に出射しつつ直達光を減らすことが可能となる。
【００３８】
光散乱部２９に用いる硬化性樹脂の屈折率は特に限定されることはないが、汎用性から１．５６から１．４９の範囲が好ましい。また、光透過部２８と光散乱部２９との界面に全反射臨界角より大きい角度で入射した外光を全反射して偏向させる観点からは、光散乱部２９に用いる硬化性樹脂の屈折率は光透過部２８を構成する樹脂の屈折率より低いことが望ましく、１．５０から１．４９であることがより好ましい。上記のように偏向された光は、その向きが変わり、例えば天井に照射されるなどしてまぶしさを与える直達光でなくすことができる。
ただし、これに限らず光散乱部２９に用いる硬化性樹脂の屈折率と光透過部２８を構成する樹脂の屈折率とを同じ、又は近い大きさとしてもよい。
【００３９】
光散乱部２９が並列されるピッチは特に限定されないが、１０μｍ以上２００μｍ以下であることが好ましい。光散乱部２９のピッチを１０μｍ以上とすることによって、光散乱部２９が微細形状になり過ぎることを防止でき、光散乱層２６の作製が容易になる。一方、光散乱部２９のピッチを２００μｍ以下とすることによって、後述するようにして金型を用いて光透過部２８を成形する際に、該金型から光透過部２８を離型しやすくなる。
【００４０】
また、光散乱部２９の鉛直断面のうち、室内側（基材層２７と反対側で光透過部２８間の凹部の開口側）の大きさ（幅）は特に限定されないが、５μｍ以上１５０μｍ以下であることが好ましい。当該幅を５μｍ以上とすることによって、光散乱部２９が微細形状になり過ぎることを防止でき、光散乱層２６の作製が容易になる。一方、当該幅を１５０μｍ以下とすることによって、後述するようにして金型を用いて光透過部２８を成形する際に、該金型から光透過部２８を離型しやすくなる。
【００４１】
光散乱部２９の厚さ方向の大きさ（図４の紙面左右方向）は特に限定されないが、１０μｍ以上２００μｍ以下であることが好ましい。この大きさを１０μｍ以上とすることによって、光散乱部２９の形成が容易になる。一方、この大きさを２００μｍ以下とすることによって、光透過部２８を成形する際に用いる金型の製造が容易になる。また、後述するようにして金型を用いて光透過部２８を成形する際に、該金型から光透過部２８を離型しやすくなる。
【００４２】
本実施形態では光散乱部２９の断面が等脚台形の例を説明したが、必ずしもこれに限らず、光散乱部の台形断面の２つの脚部のシート面に対する角度が異なっていてもよい。また、光散乱部の台形断面の脚部は曲線状や折れ線状であってもよい。図５に各例の光散乱部の断面形状を表した。
図５（ａ）は台形断面の脚部が凸状の曲線の光散乱部２９ａの例、図５（ｂ）は台形断面の脚部が凹状の曲線の光散乱部２９ｂの例、及び図５（ｃ）は台形断面の脚部が折れ線状の光散乱部２９ｃの例である。
図５（ｄ）には、光散乱部の台形断面のうち下底側（光透過部間に形成される溝の開口側）が凹状に形成されている例の光散乱部２９ｄを表した。この場合、当該凹状の内側には隣接する粘着層２５を構成する材料が充填される。
図５（ｅ）には、光散乱部の断面形状が三角形である例の光散乱部２９ｅを表した。このように光散乱部は三角形断面を有するものであってもよい。
【００４３】
また、光散乱部２９と光透過部２８との界面で光を散乱反射をさせ易くするという観点からは、光散乱部２９と光透過部２８との界面を微小な凹凸が無数に形成された面であるマット面としてもよい。
【００４４】
図３に戻って他の構成についても説明を続ける。
【００４５】
粘着層２５は、保護層２４と光散乱層２６とを接着して積層するための層である。粘着層２５を構成する材料としては、保護層２４と光散乱層２６とを接着できるものであれば特に限定されない。粘着層２５を構成する材料としては、例えば、公知の粘着剤、接着剤、光硬化性樹脂、熱硬化性樹脂等を用いることができる。粘着層２５を構成する材料のより具体的な例としては、アクリル系の粘着剤を挙げることができる。さらに具体的には、アクリル系共重合体とイソシアネート化合物とを組み合わせた粘着剤を挙げることができる。ただし、粘着層２５を構成する材料は、採光シート２０の性質上、透光性、耐候性に優れた材料であることが好ましい。
【００４６】
粘着層２５の厚さは特に限定されないが、１０μｍ以上１００μｍ以下であることが好ましい。粘着層２５の厚さを１０μｍ以上とすることによって、保護層２４と光散乱層２６との密着性を向上させやすくなる。また、粘着層２５の厚さを１００μｍ以下とすることによって、粘着層２５の厚さを均一にしやすくなる。
【００４７】
保護層２４は基材層２７と対になり、保護層２４と基材層２７との間に光散乱層２６を挟むように配置される層である。これにより、基材層２７と併せて光散乱層２６を保護する機能を有する。また、本実施形態では、保護層２４はハードコート層２３の形成するための基材となる層である。保護層２４はこのような機能を有するものであれば、その構成材料は特に限定されることはない。保護層２４は、例えば上記した基材層２７と同様の材料により構成することができる。
【００４８】
ハードコート層２３は、採光シート２０の表面保護を目的として、採光シート２０のうちパネル１３に貼合される側とは反対側の最表面に設けられる層である。ハードコート層２３は透明な樹脂層として形成することができる。採光シート２０の表面の擦り傷、表面汚染に対する耐性の観点から、ハードコート層２３は硬化性樹脂が硬化してなる樹脂硬化層として形成することが好ましい。
【００４９】
ハードコート層２３を構成する材料としては、例えば電離放射線硬化性樹脂、その他公知の硬化性樹脂等を要求性能に応じて適宜採用すればよい。電離放射線硬化性樹脂としては、アクリレート系、オキセタン系、シリコーン系等が挙げられる。例えば、アクリレート系の電離放射線硬化性樹脂は、単官能（メタ）アクリレートモノマー、２官能（メタ）アクリレートモノマー、３官能以上の（メタ）アクリレートモノマーなどの（メタ）アクリル酸エステルモノマー、ウレタン（メタ）アクリレート、エポキシ（メタ）アクリレート、ポリエステル（メタ）アクリレート等の（メタ）アクリル酸エステルオリゴマー乃至は（メタ）アクリル酸エステルプレポリマーなどからなる。さらに３官能以上の（メタ）アクリレートモノマーを例示すれば、トリメチロールプロパントリ（メタ）アクリレート、ペンタエリスリトールテトラ（メタ）アクリレート、ジペンタエリスリトールヘキサ（メタ）アクリレート等がある。
【００５０】
また、ハードコート層２３には、耐汚染性向上の機能を追加してもよい。これは例えばシリコーン系化合物、フッ素系化合物などを添加することにより可能となる。さらにその他の機能として帯電防止性向上、撥水性向上の機能を有するものとしてもよい。
【００５１】
帯電防止性向上のために用いることができる材料としては、電子伝導タイプではＰＥＤＯＴ−ＰＳＳ（ＰＥＤＯＴ（Ｐｏｌｙ（３，４−ｅｔｈｙｌｅｎｅｄｉｏｘｙｔｈｉｏｐｈｅｎｅ）；３，４−エチレンジオキシチオフェンポリマー）とＰＳＳ（ｐｏｌｙ（ｓｔｙｒｅｎｅｓｕｌｆｏｎａｔｅ）；スチレンスルホン酸ポリマー）とを共存）などが挙げられ、イオン導電タイプではリチウム塩系材料等が挙げられる。
また、撥水性向上のために用いることができる材料としては、フッ素系化合物等が挙げられる。
【００５２】
粘着層２２は、パネル１３に採光シート２０を貼り付けるための層である。粘着層２２は、粘着層２２によって採光シート２０をパネル１３に貼合させたとき、粘着層２２とシート本体２１との間の粘着力が、粘着層２２とパネル１３との間の粘着力より強くなるように構成されている。このように粘着層２２を構成することによって、採光シート２０をパネル１３から剥がす際に、粘着層２２をパネル１３側に残すことなく綺麗に剥がすことができる。
【００５３】
粘着層２２を構成する材料としては、パネル１３に採光シート２０を貼り付けられるものであり、上記粘着力の条件を満たすものであれば特に限定されず、公知の粘着剤、接着剤、光硬化性樹脂、熱硬化性樹脂等を用いることができる。粘着層２２を構成する材料のより具体的な例としては、アクリル系の粘着剤を挙げることができる。さらに具体的には、アクリル系共重合体とイソシアネート化合物とを組み合わせた粘着剤を挙げることができる。ただし、粘着層２２を構成する材料は、採光シート２０の性質上、透光性、耐候性に優れた材料であることが好ましい。
【００５４】
粘着層２２の厚さは特に限定されないが、１０μｍ以上１００μｍ以下であることが好ましい。粘着層２２の厚さを１０μｍ以上とすることによって、パネル１３と採光シート２０との密着性を向上させやすくなる。また、粘着層２２の厚さを１００μｍ以下とすることによって、粘着層２２の厚さを均一にしやすくなる。
【００５５】
粘着層２２は、ガラス板などからなるパネル１３と貼合して２４時間以上経過後の粘着力が１Ｎ／２５ｍｍ以上１０Ｎ／２５ｍｍ以下となる組成物で構成されていることが好ましい。パネル１３と貼合して常温常湿で２４時間以上経過後の粘着層２２の粘着力の上限は、好ましくは７Ｎ／２５ｍｍ以下であり、より好ましくは５Ｎ／２５ｍｍ以下である。このように粘着層２２の粘着力を適当に調整することにより、採光シート２０をパネル１３から容易に剥がすことができるようになる。なお、粘着力の下限を１Ｎ／２５ｍｍとしたのは、粘着力が弱すぎると自然に剥離する虞があるからである。
【００５６】
また、粘着層２２は、パネル１３に貼合して気温６０℃かつ相対湿度９０％の雰囲気または気温８０℃かつ常湿の雰囲気で、１０００時間加熱した後の粘着力が１Ｎ／２５ｍｍ以上２０Ｎ／２５ｍｍ以下となる材料で構成されていることが好ましい。当該条件での粘着層２２の粘着力の上限は、好ましくは７Ｎ／２５ｍｍ以下であり、より好ましくは５Ｎ／２５ｍｍ以下である。採光シート２０は建物の日が当たる開口部に用いられるため、長期間にわたって高温状況下に晒されることが想定される。上記のような厳しい条件でも適当な粘着力を維持できるようにすることによって、長期間使用した後でも採光シート２０をパネル１３から剥がすことができるようになる。
【００５７】
さらに、パネル１３と粘着層２２との間での粘着力は、採光シート２０を構成する複数の層のいずれの層同士の粘着力よりも弱いことが好ましい。かかる形態とすることによって、採光シート２０を構成する層を分離させることなく、採光シート２０をパネル１３から剥がすことが容易になる。
【００５８】
上記のように粘着層２２の粘着力を調整することによって、採光シート２０をパネル１３から剥がす際に、粘着層２２をパネル１３側に残すことなく綺麗に剥がすことができる。ただし、粘着層２２の剥がし易さは粘着層２２の粘着力だけでなく、以下に説明するように、粘着層２２が接する層の表面性状にも依存する。
【００５９】
例えば、光散乱層２６は、表面のうち光散乱部２９が形成された部分に厚さ方向に１μｍ以上６μｍ以下程度の凹部が形成されることがある（図５（ｄ）参照）。当該凹部は、主に、後述するようにして光散乱部２９を形成する過程において光散乱部を構成する組成物の余剰分を掻き落とす際や、光散乱部を構成する組成物を硬化させた際に生じる。仮にこのように凹凸が生じた光散乱層２６の表面に粘着層２２を形成して該粘着層２２をパネル１３に貼合したとすると、粘着層２２と光散乱層２６との間、または粘着層２２とパネル１３との間の粘着力が各層の表面全体において一定になり難い。そのため、パネル１３から光散乱層２６を含む採光シートを剥がす際に、一定の強さで一定の角度に力を採光シートに加えようとしても、光散乱層２６の表面の凹凸が原因となって粘着層２２と光散乱層２６やパネル１３との間で働く力の強さや角度が一定となり難い。その結果、光散乱層２６の一部が破損したりして、採光シートの一部（光散乱層２６や粘着層２２など）がパネル１３に付着したままになることがある。
【００６０】
また、例えば、光散乱部２９に用いられる上記樹脂と、光透過部２８に用いられる上記樹脂との組成が異なる場合、光散乱部２９と光透過部２８とが現れている光散乱層２６の表面に粘着層２２を形成して該粘着層２２をパネル１３に貼合したとすると、粘着層２２と光散乱部２９との間の粘着力と、粘着層２２と光透過部２８との間の粘着力とで強さが異なりやすい。すなわち、光散乱層２６と粘着層２２との間の粘着力が層面全体において一定になり難い。そのため、パネル１３から光散乱層２６を含む採光シートを剥がす際に、一定の強さで一定の角度に力を採光シートに加えようとしても、光散乱層２６と粘着層２２との間の部分的な粘着力の差が原因となって、粘着層２２と光散乱層２６やパネル１３との間で働く力の強さや角度が一定となり難い。その結果、光散乱層２６の一部が破損したりして、採光シートの一部（光散乱層２６や粘着層２２など）がパネル１３に付着したままになることがある。
【００６１】
一方、本実施形態によれば、粘着層２２はパネル１３と基材層２７との間に形成されており、パネル１３および基材層２７は通常、それぞれ表面が平滑で且つ表面に異なる材料で構成された部分が現れていない。そのため、例え、光散乱層２６の表面に微細な凹凸が形成されていたり、光散乱部２９に用いられる上記樹脂の組成と光透過部２８に用いられる上記樹脂の組成とが異なっていたりしても、上述したような粘着層２２が接する層の表面性状による問題は生じ難い。
【００６２】
本実施形態では、基材層２７の光散乱層２６が形成されていない面側に粘着層２２が備えられる。このような採光シート２０の製造方法としては、まず、シート本体の最表面となる層（本実施形態では基材層２７）の表面に粘着層２２を構成する材料を直接塗工し、該材料にセパレーター（剥離フィルム）をラミネートしてエージングし、粘着層２２を形成する。または、粘着層２２を構成する材料をセパレーターに直接塗工し、該材料にシート本体の最表面となる層（本実施形態では基材層２７）をラミネートしてエージングし、粘着層２２を形成する。その後、基材層２７の粘着剤層２２とは反対側の面に光散乱層２６を形成する。かかる方法によって採光シート２０を製造することによって、基材層２７と粘着層２２との間の密着力が強固になり、粘着層２２をガラス板等で構成されたパネル１３に貼合した後に、粘着層２２がパネル１３に残らないようにしてパネル１３から採光シート２０を剥がすことが容易になる。
【００６３】
一方、粘着層２２を形成する際、粘着層２２を構成する材料をセパレーターで挟持してエージングした後に一方のセパレーターを粘着層２２から剥がし、粘着層２２のセパレーターが剥がされた面を他の層（例えば基材層２７）に貼合したとすると、粘着層２２と当該他の層との間に微細な気泡などを含ませやすくなるため、粘着層２２と当該他の層との間の密着性が低下する虞がある。
【００６４】
また、上記のようにして粘着層２２を形成することによって、粘着層２２を単独で作製する場合に比べて製造工程が簡略化されるため好ましい。すなわち、粘着層２２を単独で作製する場合は、粘着層２２の両面にセパレーターをラミネートし、一方のセパレーターを剥がして基材層２７に粘着層２２を貼合する等して採光シート２０を作製した後、他方のセパレーターを剥がして採光シート２０をパネル１３に貼合しなければならないが、上記のようにして粘着層２２を形成することによって、セパレーターをラミネートする工程を１回減らすことができる。また、粘着層２２の一方の面に貼合するセパレーターと他方の面に貼合するセパレーターとで剥がし易さに差をつける必要がなくなる。
【００６５】
以上説明した採光シート２０を具備する採光パネル１２により採光装置１０を形成し、これを図１に示したように建物１の開口部に配置する。
【００６６】
採光シート２０には上記したように光透過部２８が備えられており、光透過部２８が配置される部位の光散乱層２６の表裏面は平行、平滑に形成されている。これにより、室外側の景色を伴う光は歪が抑制されて室内に入射することができ、これは室内側から室外側の景色を視認することができることを意味する。従って、採光シート２０は室外側の景色を視認し易い構造を具備している。
【００６７】
採光シート２０には上記した各層のいずれかに、他の機能を付加させるための構成を備えてもよい。これには例えば、紫外線吸収剤、熱線吸収剤、又は近赤外線吸収剤を添加し、紫外線吸収機能、熱線吸収機能、又は近赤外線吸収機能を備えさせることが考えられる。
【００６８】
近赤外線吸収機能は、近赤外線吸収剤（近赤外線吸収色素）を上記した各層の１つ又は複数に添加したり、塗布したりすることにより向上させることができる。近赤外線吸収色素としては、８００ｎｍ以上１１００ｎｍ以下の波長領域を吸収するものを用いることが好ましい。該波長領域の近赤外線の透過率が２０％以下であることが好ましく、１０％以下であることがさらに好ましい。一方で、近赤外線吸収色素は可視光領域、即ち、３８０ｎｍ以上７８０ｎｍ以下の波長領域で、十分な透過率を有することが好ましい。
【００６９】
紫外線吸収機能は、以下に例示する紫外線吸収剤を上記した各層の１つ又は複数に添加したり、塗布したりすることにより向上させることができる。紫外線吸収剤としては、ベンゾトリアゾール系紫外線吸収剤（ＴＩＮＵＶＩＮ  Ｐ、ＴＩＮＵＶＩＮ  Ｐ  ＦＬ、ＴＩＮＵＶＩＮ  ２３４、ＴＩＮＵＶＩＮ  ３２６、ＴＩＮＵＶＩＮ  ３２６  ＦＬ、ＴＩＮＵＶＩＮ  ３２８、ＴＩＮＵＶＩＮ  ３２９、ＴＩＮＵＶＩＮ  ３２９  ＦＬ、全てＢＡＳＦジャパン株式会社製）や、トリアジン系紫外線吸収剤（ＴＩＮＵＶＩＮ  １５７７  ＥＤ、ＢＡＳＦジャパン株式会社製）、ベンゾフェノン系紫外線吸収剤（ＣＨＩＭＡＳＳＯＲＢ  ８１、ＣＨＩＭＡＳＳＯＲＢ  ８１  ＦＬ、全てＢＡＳＦジャパン株式会社製）、ベンゾエート系紫外線吸収剤（ＴＩＮＵＶＩＮ  １２０、ＢＡＳＦジャパン株式会社製）などが挙げられる。
【００７０】
熱線吸収機能は、以下に例示する熱線吸収剤を上記した各層の１つ又は複数に添加したり、塗布したりすることにより向上させることができる。熱線吸収剤としては、アンチモンドープ酸化スズ（ＡＴＯ）またはスズドープ酸化インジウム（ＩＴＯ）、フタロシアニン化合物などの金属酸化物超微粒子などが挙げられる。
【００７１】
以上説明した採光パネル１２は例えば次のように製造することができる。すなわち、採光パネル１２は、パネル１３に採光シート２０を貼合することによって製造することができる。ここで採光シート２０は、例えば次のように作製することができる。
【００７２】
採光シート２０のうち光散乱層２６は金型ロールを用いる方法により形成することができる。すなわち、円筒状であるロールの外周面に光散乱層２６の光透過部２８を転写可能な凹凸が設けられた金型ロールを準備する。そして金型ロールとこれに対向するように配置されたニップロールとの間に、基材層２７となる基材を挿入する。このとき、基材のうち光散乱層２６が形成される側とは反対側の面には上述したようにして粘着層２２を形成しておくことが好ましい。そして、基材と金型ロールとの間に光透過部２８を構成する組成物を供給しながら金型ロール及びニップロールを回転させる。これにより金型ロールの表面に形成された凹凸の凹部内に光透過部２８を構成する組成物が充填され、該組成物が金型ロールの凹凸の表面形状に沿ったものとなる。
【００７３】
ここで、光透過部２８を構成する組成物としては、上記したものが好ましいが、さらに具体的には次の通りである。すなわち、光硬化型プレポリマー（Ｐ１）に、反応性希釈モノマー（Ｍ１）及び光重合開始剤（Ｉ１）を配合した光硬化型樹脂組成物を用いることができる。
【００７４】
上記光硬化型プレポリマー（Ｐ１）としては、例えば、エポキシアクリレート系、ウレタンアクリレート系、ポリエーテルアクリレート系、ポリエステルアクリレート系、ポリチオール系等のプレポリマーを挙げることができる。
【００７５】
また、上記反応性希釈モノマー（Ｍ１）としては、例えば、ビニルピロリドン、２−エチルヘキシルアクリレート、β−ヒドロキシアクリレート、テトラヒドロフルフリルアクリレート等を挙げることができる。
【００７６】
また、上記光重合開始剤（Ｉ１）としては、例えば、ヒドロキシベンゾイル化合物（２−ヒドロキシ−２−メチル−１−フェニルプロパン−１−オン、１−ヒドロキシシクロヘキシルフェニルケトン、ベンゾインアルキルエーテル等）、ベンゾイルホルメート化合物（メチルベンゾイルホルメート等）、チオキサントン化合物（イソプロピルチオキサントン等）、ベンゾフェノン（ベンゾフェノン等）、リン酸エステル化合物（１，３，５−トリメチルベンゾイルジフェニルホスフィンオキシド、ビス（２，４，６−トリメチルベンゾイル）−フェニルホスフィンオキサイド等）、ベンジルジメチルケタール等が挙げられる。これらの中から、光硬化型樹脂組成物を硬化させるための照射装置及び光硬化型樹脂組成物の硬化性から任意に選択することができる。なお、光透過部２８の着色防止の観点から好ましいのは、２−ヒドロキシ−２−メチル−１−フェニルプロパン−１−オン、１−ヒドロキシシクロヘキシルフェニルケトン及びビス（２，４，６−トリメチルベンゾイル）−フェニルホスフィンオキサイドである。
【００７７】
これらの光硬化型プレポリマー（Ｐ１）、反応性希釈モノマー（Ｍ１）及び光重合開始剤（Ｉ１）は、それぞれ、１種類で、又は２種以上を組み合わせて用いることができる。
【００７８】
金型ロールと基材との間に挟まれ、ここに充填された光透過部２８を構成する組成物に対し、基材側から光照射装置により光を照射する。これにより、光透過部２８を構成する組成物を硬化させ、その形状を固定させることができる。そして、離型ロールにより金型ロールから基材層２７及び成形された光透過部２８を離型する。
【００７９】
次に、光透過部２８間の凹部に光散乱部２９を構成する組成物を充填して硬化させることによって、光散乱部を形成することができる。このようにして、基材層２７上に光散乱層２６を形成することが可能である。
【００８０】
このようにして形成された光散乱層２６上に接着剤を積層して粘着層２５とし、一方の面側にハードコート層２３を形成したシート（保護層２４）の他方の面側を粘着層２５に貼合する。このようにして、採光シート２０を作製することができる。
【００８１】
図６は第二実施形態を説明する図であり、採光パネル１１２の層構成を表す断面図で、図３に相当する。採光パネル１１２は、パネル１３と、該パネル１３の室内側に配置された採光シート１２０と、を具備している。採光シート１２０はシート状のシート本体１２１と粘着層２２とを備えており、パネル１３への採光シート１２０の取り付けは採光パネル１２と同様に粘着層２２により行われている。
【００８２】
シート本体１２１は、上記説明した採光パネル１２のシート本体２１と比較して、光散乱層２６の表裏が反対であり、構成する層の配列順が異なっている。すなわち、シート本体１２１は、室内側からハードコート層２３、基材層２７、光散乱層２６、粘着層２５、及び保護層２４を備えている。このような構成のシート本体１２１を有する採光シート１２０も上記した採光シート２０と同様に、パネル１３に貼合した後に剥がしやすい。
【実施例】
【００８３】
（実施例１）
実施例１では採光シート２０を備える採光パネル１２の例による採光パネルを作製した。実施例１にかかる採光パネルの詳細は下記の通りである。
【００８４】
（１）粘着層の形成
アクリル系樹脂の粘着剤（商品名：ＳＫダイン２０９４、綜研化学株式会社、固形分２５．０％、溶剤は酢酸エチルとメチルエチルケトン）を１００質量部と、架橋剤（Ｅ−５ＸＭ、Ｌ−４５、綜研化学株式会社、固形分５．０％）を０．２８質量部と、１，２，３−ベンゾトリアゾールを０．２５質量部と、希釈溶剤（トルエン／メチルエチルケトン／シクロヘキサノン＝２７．６９ｇ／２７．６９ｇ／４．６１ｇ）を３２．０質量部と、を混合して粘着剤組成物を得た。この粘着剤組成物をシート本体の最外側層となる層（本例では基材層（ポリエチレンテレフタレートフィルム、商品名：Ａ４３００、東洋紡績社製、厚さ１００μｍ））の表面に直接塗工し、該粘着剤組成物に離型フィルム（商品名：Ｅ７００７、東洋紡績社製、厚さ３８μｍ）をラミネートしてエージングし、粘着層を形成した。なお、この粘着層について、多波長アッベ屈折計ＤＲ−Ｍ４（株式会社アタゴ製）を用いて５８９ｎｍの屈折率を測定したところ、１．４９であった。また、この粘着層の貯蔵弾性率は０．２２ＭＰａであった。
【００８５】
（２）光透過部構成組成物の調整
ビスフェノールＡエチレンオキシド／キシリレンジイソシアネート／フェノキシエチルアクリレート／２−ヒドロキシエチルアクリレート／ビスマストリ（２−エチルヘキサノエート）＝３０：１５：５０：５：０．０２で混合し、８０℃で１０時間反応させ、光硬化性プレポリマー（Ｐ１）を得た。
ビスフェノールＡエチレンオキシド／イソホロンジイソシアネート／フェノキシエチルアクリレート／ビスマストリ（２−エチルヘキサノエート）＝３０：２０：５０：０．０２で混合し、８０℃で１０時間反応させ、光硬化性プレポリマー（Ｐ２）を得た。
次に、光硬化性プレポリマー（Ｐ１）を３０質量部、光硬化性プレポリマー（Ｐ２）を３０質量部、反応性希釈モノマー（Ｍ１）としてフェノキシエチルアクリレート１０質量部、反応性希釈モノマー（Ｍ２）としてビスフェノールＡエチレンオキシド３０質量部、金型離型剤（Ｓ１）として、テトラデカノールエチレンオキシド１０モル付加物のリン酸エステル０．０３質量部、金型離型剤（Ｓ２）として、ステアリルアミンエチレンオキシド１５モル付加物０．０３質量部、光重合開始剤（Ｉ１）として、１−ヒドロキシシクロヘキシルフェニルケトン（商品名：イルガキュア１８４、メーカー名：ＢＡＳＦ）を３質量部混合し、均一化して、光透過部構成組成物を得た。
なお、この光透過部構成組成物を厚さ１００μｍで塗工し、高圧水銀灯により８００ｍＪ／ｃｍ２の紫外線を照射して光透過部構成組成物を硬化させ、多波長アッベ屈折率計（株式会社アタゴ製）を用いて、５８９ｎｍの屈折率を測定したところ、１．５５であった。
【００８６】
（３）金型ロールの作製
光散乱層の作製に供される金型ロールを作製した。金型ロールは円柱状であり、銅メッキが施され、当該銅メッキ部分をバイトにより切削して光透過部に対応する溝を形成した。バイトとしてはダイヤモンドバイトを用いた。ロール軸方向の所定ピッチで金型ロールの銅メッキ層の外周を切削して溝を形成した。この切削したロールの表面にクロムメッキを施した。
【００８７】
（４）光透過部の形成
上記（３）で作製した金型ロールとニップロールとの間に、上記（１）で作製した粘着層が一方の面に形成された基材を搬送した。この基材の搬送に合わせ、基材のうち粘着層が形成された面とは反対側の面上に上記（２）で得られた光透過部構成組成物を供給装置から供給し、金型ロールおよびニップロール間の押圧力により、基材層と金型ロールとの間に光透過部構成組成物を充填した。その後、高圧水銀灯により８００ｍＪ／ｃｍ２の紫外線を照射して光透過部構成組成物を硬化させて、光透過部を形成した。その後、剥離ロールにより、金型ロールから光透過部を離型し、基材層上に光透過部が形成されたシート（中間部材）を作製した。
【００８８】
この光透過部の弾性率を、圧縮式微小硬度計（ＦＩＳＣＨＥＲ  ＨＭ２０００）を用いて微小圧子材料に負荷をかけ、これを除荷することによって測定した。このとき、負荷力は１００ｍＮ、負荷速度は４μｍ／１０秒、保持時間は６０秒とした。その結果、光透過部の弾性率は８００ＭＰａであった。
【００８９】
（５）光散乱部構成組成物の調整
光硬化性プレポリマー（Ｐ３）としてウレタンアクリレートを４２質量部、光硬化性プレポリマー（Ｐ４）としてエポキシアクリレートを１８質量部、反応性希釈モノマー（Ｍ３）としてトリプロピレングリコールジアクリレート３５質量部、反応性希釈モノマー（Ｍ４）としてメトキシトリエチレングリコールアクリレート５質量部、光散乱剤（Ｄ１）として酸化チタンを５質量部、光重合開始剤（Ｉ１）として、１−ヒドロキシシクロヘキシルフェニルケトン（商品名：イルガキュア１８４、メーカー名：ＢＡＳＦ）を７質量部混合し、均一化して、光散乱部構成組成物を得た。
なお、この光散乱部構成組成物の散乱剤を除いた成分を厚さ１００μｍで塗工し、高圧水銀灯により８００ｍＪ／ｃｍ２の紫外線を照射して硬化させ、多波長アッベ屈折率計（株式会社アタゴ製）を用いて５８９ｎｍの屈折率を測定したところ、１．４９であった。
【００９０】
（６）光散乱部の形成
上記（５）で得られた光散乱部構成組成物を、上記（４）で作製した中間部材の光透過部が形成された側に供給装置から供給した。また、中間部材の進行方向と略垂直に配置されたドクターブレードを用いて、中間部材上に供給した光散乱部構成組成物を光透過部間に形成された略Ｖ字形状の溝内に充填するとともに、余剰分の光散乱部構成組成物を掻き落とした。その後、高圧水銀灯により８００ｍＪ／ｃｍ２の紫外線を照射して光散乱部構成組成物を硬化させ、硬化した光散乱部構成組成物によって光散乱部を形成した。この状態では、光散乱部の表面には深さ６μｍの凹部（窪み）が発生していた。上記工程を更に１回行ったところ、光散乱部の表面には深さ３μｍの凹部（窪み）が発生していた。
このようにして、基材層と光透過部および光散乱部を有する光散乱層とを備えた採光シートを作製した。
【００９１】
（７）採光パネルの作製
上記（１）でラミネートした離型フィルムを剥がし、粘着層によって採光シートを透光性を有する板状のパネルに貼合し、採光パネルを作製した。
【００９２】
（実施例２）
実施例２では採光シート１２０を備える採光パネル１１２の例による採光パネルを作製した。各層の形成方法は実施例１と同様であり、詳細は省略する。
【００９３】
（比較例１）
また、比較例１として、図７に示した採光シート２２０を備える採光パネル２１２の例による採光パネルを作製した。図７は、採光パネル２１２の層構成を表す断面図で、図３および図６に相当する。図７において、図３および図６に示したものと同様の構成ものには同じ符号を付している。図７に示したように、比較例１にかかる採光シート２２０は、粘着層２２とシート本体２２１とを有しており、シート本体２２１は室内側からハードコート層２３、基材層２７及び光散乱層２６を有している。したがって、光散乱層２６とパネル１３との間に粘着層２２が形成されている。
【００９４】
（評価）
上記実施例１、実施例２および比較例１にかかる採光パネルについて、それぞれパネル１３から採光シートを剥がした。その結果、実施例１および実施例２にかかる採光シートはパネル１３から綺麗に剥がせたが、比較例１にかかる採光シートは粘着層２２の一部がパネル１３に付着し、綺麗に剥がすことができなかった。
【符号の説明】
【００９５】
１  建物
１０  採光装置
１１  枠
１２  採光パネル
１３  パネル
２０  採光シート
２１  シート本体
２２  粘着層
２３  ハードコート層
２４  保護層
２５  粘着層
２６  光散乱層
２７  基材層
２８  光透過部
２９  光散乱部
１１２  採光パネル
１２０  採光シート
１２１  シート本体
【図１】
2014115534.tif 000003
【図２】
2014115534.tif 000004
【図３】
2014115534.tif 000005
【図４】
2014115534.tif 000006
【図５】
2014115534.tif 000007
【図６】
2014115534.tif 000008
【図７】
2014115534.tif 000009